(57)【要約】本発明は（１）顔料組成物に対して約７５ないし約９９．９モル％の、式（Ｉ）【化１】2004529216.tif 000019［式中、Ｒはそれぞれ独立して、水素、Ｃ１−Ｃ６アルキル、Ｃ５−Ｃ８シクロアルキル、Ｃ７−Ｃ１６アラルキルまたはＣ６−Ｃ１０アリールであり、Ａは、Ｃ１−Ｃ６アルキル、Ｃ１−Ｃ６アルコキシ、スルホニル基、アミノ、アンモニウム、ヒドロキシ、ニトロ、またはハロゲンであり、そしてｍは、ゼロまたは１から８の数である］を有する化合物；と（２）顔料組成物に対して約０．１ないし約２５モル％の、式（ＩＩ）【化２】2004529216.tif 000020［式中、Ｗは、任意に置換または修飾されてよいＣ２−Ｃ３アルキレンであり、Ｒ、Ａおよびｍは、上記に定義された通りである］を有するペリレンジカルボキサミジンイミド；との反応性共沈殿混合物を含む、ペリレン顔料組成物に関する。【特許請求の範囲】
【請求項１】
反応性共沈殿混合物を含んでなるペリレン顔料組成物であって、
（１）顔料組成物に対して約７５ないし約９９．９モル％の、次式
【化１】
2004529216.tif 000016
［式中、Ｒはそれぞれ独立して、水素、Ｃ１−Ｃ６アルキル、Ｃ５−Ｃ８シクロアルキル、Ｃ７−Ｃ１６アラルキルまたはＣ６−Ｃ１０アリールであり、
Ａは、Ｃ１−Ｃ６アルキル、Ｃ１−Ｃ６アルコキシ、スルホニル基、アミノ、アンモニウム、ヒドロキシ、ニトロ、またはハロゲンであり、そして
ｍは、ゼロまたは１から８の数である］
を有する化合物；および
（２）顔料組成物に対して約０．１ないし約２５モル％の、次式
【化２】
2004529216.tif 000017
［式中、Ｗは、任意に置換または修飾されてよいＣ２−Ｃ３アルキレンであり、
Ｒは、水素、Ｃ１−Ｃ６アルキル、Ｃ５−Ｃ８シクロアルキル、Ｃ７−Ｃ１６アラルキル、またはＣ６−Ｃ１０アリールであり、
Ａは、Ｃ１−Ｃ６アルキル、Ｃ１−Ｃ６アルコキシ、スルホニル基、アミノ、アンモニウム、ヒドロキシ、ニトロ、またはハロゲンであり、そして
ｍは、ゼロまたは１から８の数である］
を有するペリレンジカルボキサミジンイミド
を含む反応性共沈殿混合物を含んでなるペリレン顔料組成物。
【請求項２】
ｍがゼロである、請求項１に記載のペリレン顔料組成物。
【請求項３】
Ｗが１，３−ジアミノプロパン、または２−位置において一つもしくは二つのＣ１−Ｃ６アルキル基もしくはヒドロキシ基で置換された１，３−ジアミノプロパンである、請求項１に記載のペリレン顔料組成物。
【請求項４】
ＲがＣ１−Ｃ６アルキルである、請求項１に記載のペリレン顔料組成物。
【請求項５】
請求項１に記載のペリレン顔料組成物の調製法であって、
（ａ）
（ｉ）式（ＩＩＩ）
【化３】
2004529216.tif 000018
［式中、Ｅ１およびＥ２は独立して、ＯＲ１であるか又は合わさってＯまたはＮＲであり、
Ｅ３およびＥ４は独立して、ＯＲ１であるか又は合わさってＯであり、
Ｒ１はそれぞれ独立して、Ｃ１−Ｃ６アルキル、Ｃ７−Ｃ１６アラルキル、またはＣ６−Ｃ１０アリールであり、
Ｒは、水素、Ｃ１−Ｃ６アルキル、Ｃ５−Ｃ８シクロアルキル、Ｃ７−Ｃ１６アラルキル、またはＣ６−Ｃ１０アリールであり、
Ａは、Ｃ１−Ｃ６アルキル、Ｃ１−Ｃ６アルコキシ、スルホニル基、アミノ、アンモニウム、ヒドロキシ、ニトロ、またはハロゲンであり、そして
ｍは、ゼロまたは１から８の整数である］
を有するペリレンテトラカルボン酸化合物と、
（ｉｉ）成分（ａ）（ｉ）の全量に対して約０．１ないし約２５モル％の、次式（ＩＶ）
Ｈ２Ｎ−Ｗ−ＮＨ２   （ＩＶ）
［式中、Ｗは、任意に置換または修飾されてよいＣ２−Ｃ３アルキレンである］
を有するジアミン、および
（ｉｉｉ）任意に、溶媒
とを反応させて、
それによって中間組成物を形成すること；
（ｂ）
（ｉ）ステップ（ａ）からの中間組成物と、
（ｉｉ）中間組成物に対してモル過剰の、式（Ｖ）
Ｒ−ＮＨ２       （Ｖ）
［式中、Ｒは水素、Ｃ１−Ｃ６アルキル、Ｃ５−Ｃ８シクロアルキル、Ｃ７−Ｃ１６アラルキル、またはＣ６−Ｃ１０アリールである］
を有するアミン、および
（ｉｉｉ）任意に、溶媒
とを反応させて、
それによって式（Ｉ）の化合物と式（ＩＩ）の非対称ペリレンジカルボキサミジンイミドとを含む反応性共沈殿混合物としてペリレン顔料組成物を形成すること、そして
（ｃ）ペリレン顔料組成物を分離すること
を含んでなる、ペリレン顔料組成物の調製法。
【請求項６】
Ｅ１とＥ２が合わさっておよびＥ３とＥ４が合わさって酸素原子である、請求項５に記載の調製法。
【請求項７】
Ｗが１，３−ジアミノプロパン、または２−位置において一つもしくは二つのＣ１−Ｃ６アルキル基もしくはヒドロキシ基で置換された１，３−ジアミノプロパンである、請求項５に記載の調製法。
【請求項８】
ＲがＣ１−Ｃ６アルキルである、請求項５に記載の調製法。
【請求項９】
ｍがゼロである、請求項５に記載の調製法。
【請求項１０】
溶媒として水を用いてステップ（ａ）および（ｂ）を行う、請求項５に記載の調製法。
【発明の詳細な説明】
【０００１】
発明の背景
本発明は、ペリレン顔料成分に加えて、顔料組成物の調製中に結晶成長阻害物として機能する非対称ペリレンジカルボキサミジンイミドを含む、ペリレン顔料組成物に関する。
【０００２】
ペリレン−３，４，９，１０−テトラカルボン酸のジイミドを含むペリレン類は、当業者に公知の方法（例えば、Ｗ． Ｈｅｒｂｓｔ ａｎｄ Ｋ． Ｈｕｎｇｅｒ， Ｉｎｄｕｓｔｒｉａｌ Ｏｒｇａｎｉｃ Ｐｉｇｍｅｎｔｓ， ２ｎｄ ｅｄ． （Ｎｅｗ Ｙｏｒｋ： ＶＣＨ Ｐｕｂｌｉｓｈｅｒｓ， Ｉｎｃ．， １９９７）， ｐｐ． ９， ４７６−４７９； Ｈ． Ｚｏｌｌｉｎｇｅｒ， Ｃｏｌｏｒ Ｃｈｅｍｉｓｔｒｙ （ＶＣＨ Ｖｅｒｌａｇｓｇｅｓｓｅｌｌｓｃｈａｆｔ， １９９１）， ｐｐ． ２２７−２２８， ２９７−２９８；およびＭ．Ａ． Ｐｅｒｋｉｎｓ， “Ｐｙｒｉｄｉｎｅｓ ａｎｄ Ｐｙｒｉｄｏｎｅｓ，” Ｔｈｅ Ｃｈｅｍｉｓｔｒｙ ｏｆ Ｓｙｎｔｈｅｔｉｃ Ｄｙｅｓ ａｎｄ Ｐｉｇｍｅｎｔｓ， ｅｄ． Ｈ．Ａ． Ｌｕｂｓ （Ｍａｌａｂａｒ， Ｆｌｏｒｉｄａ： Ｒｏｂｅｒｔ Ｅ． Ｋｒｉｅｇｅｒ Ｐｕｂｌｉｓｈｉｎｇ Ｃｏｍｐａｎｙ， １９５５）， ｐｐ． ４８１−４８２）で調製をすることができる。しかし、しばしば粗ペリレンと称される最初に分離されたペリレンは、一般に顔料としての使用に適さず、したがって、顔料として優れた特性を提供するように粒度、粒子形状および／または結晶構造を改変する一つまたはそれ以上の追加の仕上げ工程を一般に行わねばならない。例えば、Ｋ． Ｍｅｒｋｌｅ ａｎｄ Ｈ． Ｓｃｈａｅｆｅｒ， “Ｓｕｒｆａｃｅ Ｔｒｅａｔｍｅｎｔ ｏｆ Ｏｒｇａｎｉｃ Ｐｉｇｍｅｎｔｓ，” Ｐｉｇｍｅｎｔ Ｈａｎｄｂｏｏｋ， Ｖｏｌ． ＩＩＩ （Ｎｅｗ Ｙｏｒｋ： Ｊｏｈｎ Ｗｉｌｅｙ ＆ Ｓｏｎｓ， Ｉｎｃ．， １９７３）， ｐ． １５７； Ｒ．Ｂ． ＭｃＫａｙ， “Ｔｈｅ Ｄｅｖｅｌｏｐｍｅｎｔ ｏｆ Ｏｒｇａｎｉｃ Ｐｉｇｍｅｎｔｓ ｗｉｔｈ Ｐａｒｔｉｃｕｌａｒ Ｒｅｆｅｒｅｎｃｅ ｔｏ Ｐｈｙｓｉｃａｌ Ｆｏｒｍ ａｎｄ Ｃｏｎｓｅｑｕｅｎｔ Ｂｅｈａｖｉｏｒ ｉｎ Ｕｓｅ，” Ｒｅｖ． Ｐｒｏｇ． Ｃｏｌｏｒａｔｉｏｎ， １０， ２５−３２ （１９７９）； およびＲ．Ｂ． Ｍｃｋａｙ， “Ｃｏｎｔｒｏｌ ｏｆ ｔｈｅ ａｐｐｌｉｃａｔｉｏｎ ｐｅｒｆｏｒｍａｎｃｅ ｏｆ ｃｌａｓｓｉｃａｌ ｏｒｇａｎｉｃ ｐｉｇｍｅｎｔｓ”， ＪＯＣＣＡ， ８９−９３（１９８９）を参照されたい。
【０００３】
イミド基の少なくとも一つが、さらに反応してジカルボキサミジンイミドを形成しないジアミンに由来するペリレンジイミドは公知である（例えば、米国特許第 ５，９５８，１２９号および第 ５，２４８，７７４号；欧州特許出願ＥＰ ２８３，４３６；およびＴ．Ｄｅｌｉｇｅｏｒｇｉｅｖ ｅｔ ａｌ， “Ｓｙｎｔｈｅｓｉｓ ａｎｄ Ｐｒｏｐｅｒｔｉｅｓ ｏｆ Ｆｌｕｏｒｅｓｃｅｎｔ Ｂｉｓ−Ｑｕａｔｅｒｎｉｚｅｄ Ｐｅｒｙｌｅｎｅ Ｄｙｅｓ”， Ｄｙｅｓ ａｎｄ Ｐｉｇｍｅｎｔｓ， ２４， ７５−８１ （１９９４））。
【０００４】
イミド基の双方がジカルボキサミジンの形である対称的ペリレンは報告されている（例えば、米国特許第 ４，５５６，６２２号および第２，４７３，０１５号）。これら特許には、イミド基の一方のみがジカルボキサミジンの形である非対称ペリレンジイミドについては記載がない。
【０００５】
イミド基の一つがジカルボキサミジン基の形である非対称ペリレンジイミドは報告されているが、ペリレン顔料との混合物中で使用されるものとして記載されていない（例えば、米国特許第 ５，５０８，１３７号および第 ４，７１４，６６６号；独国特許ＤＤ ２９９，７３３；Ｈ． Ｌａｎｇｈａｌｓ ｅｔ ａｌ， “Ｉｍｉｄａｚｏｌｅｐｅｒｙｌｅｎｉｍｉｄｅ − ｅｉｎ ｓｔａｒｃｋ ｆｌｕｏｒｅｓｚｉｅｒｅｎｄｅｒ， ｓｔａｂｉｌｉｅｒ Ｅｒｓａｔｚ ｆｕｅｒ Ｔｅｒｒｙｌｅｎ，” Ａｎｇｅｗ． Ｃｈｅｍ．， １１１， １４３−１４４ （１９９９）； “Ｎｏｖｅｌ Ｄｙｅｓ ｆｏｒ Ｅｌｅｃｔｒｏｐｈｏｔｏｇｒａｐｈｉｃ Ｐｒｏｃｅｓｓｅｓ ｗｉｔｈ Ｐｅｒｙｌｅｎｅ Ｓｔｒｕｃｔｕｒｅ Ｅｌｅｍｅｎｔ”， ＩＳ＆Ｔ’ｓ Ｔｅｎｔｈ Ｉｎｔｅｒｎａｔｉｏｎａｌ Ｃｏｎｇｒｅｓｓ ｏｎ Ａｄｖａｎｃｅｓ ｉｎ Ｎｏｎ−Ｉｍｐａｃｔ Ｐｒｉｎｔｉｎｇ Ｔｅｃｈｎｏｌｏｇｉｅｓ， １９２−１９５ （１９９４）； Ｙ． Ｎａｇａｏ， “Ｓｙｎｔｈｅｓｉｓ ａｎｄ ｐｒｏｐｅｒｔｉｅｓ ｏｆ ｐｅｒｙｌｅｎｅ ｐｉｇｍｅｎｔｓ，” Ｐｒｏｇｒｅｓｓ ｉｎ Ｏｒｇａｎｉｃ Ｃｏａｔｉｎｇｓ， ３１， ４３−４９ （１９９７）； Ｈ． Ｑｕａｎｔｅ ｅｔ ａｌ， “Ｓｙｎｔｈｅｓｉｓ ｏｆ Ｓｏｌｕｂｌｅ Ｐｅｒｙｌｅｎｅｂｉｓａｍｉｄｉｎｅ Ｄｅｒｉｖａｔｉｖｅｓ． Ｎｏｖｅｌ Ｌｏｎｇ−Ｗａｖｅｌｅｎｇｔｈ Ａｂｓｏｒｂｉｎｇ ａｎｄ Ｆｌｕｏｒｅｓｃｅｎｔ Ｄｙｅｓ”， Ｃｈｅｍ． Ｍａｔｅｒ．， ９， ４９５−５００ （１９９７）； Ｈ． Ｌａｎｇｈａｌｓ， “Ｎｏｖｅｌ Ｐｅｒｙｌｅｎｅ Ｄｅｒｉｖａｔｉｖｅｓ ａｓ Ｈｉｇｈｌｙ Ｐｈｏｔｏｓｔａｂｌｅ Ｆｌｕｏｒｅｓｃｅｎｔ Ｄｙｅｓ，” Ｃｈｉｍｉａ， ４８， ５０３−５０５ （１９９４）； Ｇ． Ｔａｍｉｚｈｍａｎｉ ｅｔ ａｌ， “Ｐｈｏｔｏｅｌｅｃｔｒｏｃｈｅｍｉｃａｌ Ｃｈａｒａｃｔｅｒｉｚａｔｉｏｎ ｏｆ Ｔｈｉｎ Ｆｉｌｍｓ ｏｆ Ｐｅｒｙｌｅｎｅｔｅｔｒａｃａｒｂｏｘｙｌｉｃ Ａｃｉｄ Ｄｅｒｉｖａｔｉｖｅｓ”， Ｃｈｅｍ． Ｍａｔｅｒ．， ３， １０４６−１０５３ （１９９１）； Ｙ． Ｎａｇａｏ ｅｔ ａｌ， “Ｓｙｎｔｈｅｓｉｓ ｏｆ Ｕｎｓｙｍｍｅｔｒｉｃａｌ Ｐｅｒｒｙｌｅｎｅｂｉｓ（ｄｉｃａｒｂｏｘｉｍｉｄｅ） Ｄｅｒｉｖａｔｉｖｅｓ”， Ｃｈｅｍｉｓｔｒｙ Ｌｅｔｔｅｒｓ， １５１−１５４ （１９７９）； Ｋ． Ｖｅｎｋａｔａｒａｍａｎ ｅｔ ａｌ， “Ａｎｔｈｒａｑｕｉｎｏｎｏｉｄ Ｖａｔ Ｄｙｅｓ”， Ｃｈｅｍｉｓｔｒｙ ｏｆ Ｓｙｎｔｈｅｔｉｃ Ｄｙｅｓ， ｅｄ． Ｋ． Ｖｅｎｋａｔａｒａｍａｎ， ５ （Ｎｅｗ Ｙｏｒｋ： Ａｃａｄｅｍｉｃ Ｐｒｅｓｓ， １９７１） ｐ． ２３３）。化合物のいくつかは、関連のない合成法（例えば、米国特許第 ４，３３６，３８３号）によって調製されている。
【０００６】
ペリレンテトラカルボン酸化合物よりむしろペリレンジカルボン酸化合物に由来するペリレンジカルボキサミジンもまた公知であるが、ペリレン顔料との混合物中で使用されるものとして記載されてない（例えば、米国特許第 ５，６５０，５１３号およびＬ． Ｆｅｉｌｅｒ ｅｔ ａｌ， “Ｓｙｎｔｈｅｓｉｓ ｏｆ Ｐｅｒｙｌｅｎｅ−３，４−ｄｉｃａｒｂｏｘｉｍｉｄｅｓ − Ｎｏｖｅｌ Ｈｉｇｈｌｙ Ｐｈｏｔｏｓｔａｂｌｅ Ｆｌｕｏｒｅｓｃｅｎｔ Ｄｙｅｓ，” Ｌｉｅｂｉｑｓ Ａｎｎ．， １２２９−１２４４ （１９９５））。
【０００７】
ペリレンジカルボキサミジンヒドラゾアミドは公知であり、ペリレン顔料との混合物中で使用されるという記載がある（ＰＣＴ出願ＷＯ ００／４０６５７を参照されたい）。しかし、このヒドラゾアミド部分は、本発明のペリレンジカルボキサミジンイミドのイミド部分とは構造的に異なっており、また、この ＰＣＴ出願はペリレンジイミドとペリレンジカルボキサミジンヒドラゾアミドとの共沈殿混合物の調製を開示していない。
【０００８】
ペリレンジイミドとペリレンジカルボキサミジンイミドとの混合物を含む組成物は公知である。例えば、米国特許第 ６，０２２，６５６号、第 ５，０１９，４７３号および第 ４，９６８，５７１号には、電子写真用エレメントに用いるポリマー結合剤中で、別々に調製した成分を混合することについての記載があり、米国特許第 ４，７６２，５６９号には非水性塗料やインク中で、別々に調製した成分を分散させることについての記載がある。これら特許のいずれにも、均一粒度分布の小さい粒度を有するペリレンジイミドとペリレンジカルボキサミジンイミドとの共沈殿混合物の調製についての記載はない。
【０００９】
驚くべきことに、ペリレン顔料とある種の非対称ペリレンジカルボキサミジンイミドとの反応性共沈殿は、結晶サイズを改変する更なる物理的操作なしで最初に分離される未完成形態においてさえ、改良された透明性および色特性を示す小サイズ結晶を有する顔料組成物を提供するということが今般見出された。
【００１０】
発明の概要
本発明は、ペリレン顔料組成物に関し、
（１）顔料組成物に対して約７５ないし約９９．９モル％（好ましくは、約９０ないし約９９．５モル％）の、次式（Ｉ）
【化４】
2004529216.tif 000002
［式中、Ｒはそれぞれ独立して、水素、Ｃ１−Ｃ６アルキル、Ｃ５−Ｃ８シクロアルキル、Ｃ７−Ｃ１６アラルキル、またはＣ６−Ｃ１０アリール（好ましくは、両Ｒ基は同一）であり、
Ａは、Ｃ１−Ｃ６アルキル、Ｃ１−Ｃ６アルコキシ、スルホニル基、アミノ、アンモニウム、ヒドロキシ、ニトロ、またはハロゲンであり、そして
ｍは、ゼロまたは１から８の数である］
を有する化合物；および
（２）顔料組成物に対して約０．１ないし約２５モル％（好ましくは、約０．５ないし約１０％）の、次式（ＩＩ）
【化５】
2004529216.tif 000003
［式中、Ｗは、任意に置換または修飾されてよいＣ２−Ｃ３アルキレンであり、
Ｒは、水素、Ｃ１−Ｃ６アルキル、Ｃ５−Ｃ８シクロアルキル、Ｃ７−Ｃ１６アラルキル、またはＣ６−Ｃ１０アリールであり、
Ａは、Ｃ１−Ｃ６アルキル、Ｃ１−Ｃ６アルコキシ、スルホニル基、アミノ、アンモニウム、ヒドロキシ、ニトロ、またはハロゲンであり、そして
ｍは、ゼロまたは１から８の数である］
を有する非対称ペリレンジカルボキサミジンイミド
を含む反応性共沈殿混合物を含んでなる。
【００１１】
本発明はさらに、そのようなペリレン顔料組成物の調製法に関し、
（ａ）
（ｉ）次式（ＩＩＩ）
【化６】
2004529216.tif 000004
［式中、Ｅ１およびＥ２は独立して、ＯＲ１であるか又は合わさってＯまたはＮＲであり、
Ｅ３およびＥ４は独立して、ＯＲ１であるか又は合わさってＯであり、
Ｒ１はそれぞれ独立して、Ｃ１−Ｃ６アルキル（すなわちアルキルエステルとして）、Ｃ７−Ｃ１６アラルキル（すなわちアラルキルエステルとして）、またはＣ６−Ｃ１０アリール（すなわちアリールエステルとして）であり、
Ｒは、水素、Ｃ１−Ｃ６アルキル、Ｃ５−Ｃ８シクロアルキル、Ｃ７−Ｃ１６アラルキル、またはＣ６−Ｃ１０アリールであり、
Ａは、Ｃ１−Ｃ６アルキル、Ｃ１−Ｃ６アルコキシ、スルホニル基、アミノ、アンモニウム、ヒドロキシ、ニトロ、またはハロゲンであり、そして
ｍは、ゼロまたは１から８の整数である］
を有するペリレンテトラカルボン酸化合物と、
（ｉｉ）成分（ａ）（ｉ）の全量に対して約０．１ないし約２５モル％（好ましくは０．５ないし１０モル％）の、次式（ＩＶ）
Ｎ２Ｈ−Ｗ−ＮＨ２   （ＩＶ）
［式中、Ｗは、任意に置換または修飾されてよいＣ２−Ｃ３アルキレンである］
を有するジアミン、および
（ｉｉｉ）任意に、溶媒
とを反応させて、
それによって中間組成物を形成すること；
（ｂ）
（ｉ）ステップ（ａ）からの中間組成物と、
（ｉｉ）中間組成物に対してモル過剰（好ましくは中間組成物１モル当り約２．１ないし約５モル）の、式（Ｖ）
Ｒ−ＮＨ２       （Ｖ）
［式中、Ｒは水素（すなわちアンモニア）、Ｃ１−Ｃ６アルキル、Ｃ５−Ｃ８シクロアルキル、Ｃ７−Ｃ１６アラルキル、またはＣ６−Ｃ１０アリールである（任意に、式（Ｖ）中のＲは 式（ＩＩＩ）中のＲとは異なってよい）］
を有するアミン、および
（ｉｉｉ）任意に、溶媒
とを反応させて、
それによって式（Ｉ）の化合物と式（ＩＩ）の非対称ペリレンジカルボキサミジンイミドとを含む反応性共沈殿混合物としてペリレン顔料組成物を形成すること、そして
（ｃ）ペリレン顔料組成物を分離すること
を含んでなる、ペリレン顔料組成物の調製法に関する。
【００１２】
発明の詳細な説明
本発明によって使用され得るペリレンテトラカルボン酸化合物は、あるものは粗製または調整処理されたペリレン顔料であり、あるものはペリレン顔料の前駆体であるが、当業者に公知の種々の方法のいずれかによって調製できる（例えば、Ｗ． Ｈｅｒｂｓｔ ａｎｄ Ｋ． Ｈｕｎｇｅｒ Ｉｎｄｕｓｔｒｉａｌ Ｏｒｇａｎｉｃ Ｐｉｇｍｅｎｔｓ， ２ｎｄ ｅｄ． （Ｎｅｗ Ｙｏｒｋ： ＶＣＨ Ｐｕｂｌｉｓｈｅｒｓ， Ｉｎｃ． １９９７） ｐｐ． ９， ４７６−４７９； Ｈ． Ｚｏｌｌｉｎｇｅｒ， Ｃｏｌｏｒ Ｃｈｅｍｉｓｔｒｙ （ＶＣＨ Ｖｅｒｌａｇｓｇｅｓｓｅｌｌｓｃｈａｆｔ， １９９１）， ｐｐ． ２２７−２２８， ２９７−２９８； Ｍ．Ａ． Ｐｅｒｋｉｎｓ， “Ｐｙｒｉｄｉｎｅｓ ａｎｄ Ｐｙｒｉｄｏｎｅｓ，” Ｔｈｅ Ｃｈｅｍｉｓｔｒｙ ｏｆ Ｓｙｎｔｈｅｔｉｃ Ｄｙｅｓ ａｎｄ Ｐｉｇｍｅｎｔｓ， ｅｄ． Ｈ．Ａ． Ｌｕｂｓ （Ｍａｌａｂａｒ， Ｆｌｏｒｉｄａ： Ｒｏｂｅｒｔ Ｅ． Ｋｒｉｅｇｅｒ Ｐｕｂｌｉｓｈｉｎｇ Ｃｏｍｐａｎｙ， １９５５）， ｐｐ． ４８１−４８２；およびＦ． Ｇｒａｓｅｒ， “Ｐｅｒｙｌｅｎｅｓ，” Ｐｉｇｍｅｎｔ Ｈａｎｄｂｏｏｋ， ２ｎｄ ｅｄ． Ｖｏｌ． ＩＩＩ （Ｎｅｗ Ｙｏｒｋ： Ｊｏｈｎ Ｗｉｌｅｙ ＆ Ｓｏｎｓ， Ｉｎｃ．， １９８８）， ｐｐ． ６５３−６５８）。
【００１３】
ここで用いる用語「Ｃ２−Ｃ３アルキレン」とは、任意に置換または修飾されてよい１，２−エチレンまたは１，３−プロピレン基をいうが、式（ＩＩ）のペリレンジカルボキサミジンイミドを指す場合にはこれは二つの窒素原子に結合して表示の複素環を形成し、式（ＩＶ）のジアミン反応物を指す場合にはこれは二つのＮＨ２基に結合する。
【００１４】
置換されたＣ２−Ｃ３アルキレン基は、一つまたはそれ以上のエチレンまたはプロピレン炭素原子のそれぞれが一つまたは二つのＣ１−Ｃ６アルキル（好ましくはメチル）、Ｃ１−Ｃ６アルコキシ、Ｃ５−Ｃ８シクロアルキル、Ｃ７−Ｃ１６アラルキル、Ｃ６−Ｃ１０アリール（好ましくはフェニル）、もしくはハロゲン基で、または一つのスルホニル、アミノ、アンモニウム、ヒドロキシ、もしくはニトロ基で置換されたものであって、ここで一つまたはそれ以上のエチレンまたはプロピレン炭素原子はＣ３−Ｃ７アルキレン基で ｇｅｍ−二置換されて４ないし８個の環炭素原子を有するジェミナル環系を形成しているか、隣接する炭素原子は縮合環系の部分をなす。用語「縮合環系」とは、二つの隣接する炭素原子が、合わさって縮合炭化水素環を形成する基で置換されたエチレンもしくはプロピレン基を指し、これにはシクロアルカン環、より好ましくはベンゼンまたは１，２−もしくは２，３−ナフタレンなどの芳香族環系が含まれ、または３個の炭素原子全てが、合わさって縮合複炭化水素環（もっとも好ましくは１，８−ナフタレンのような多芳香族環系）を形成する基で置換されたプロピレン基を指す。ジェミナル環系または縮合環系はそれぞれ、例えば、上記のようなＣ１−Ｃ６アルキル、Ｃ７−Ｃ１６アラルキル、Ｃ６−Ｃ１０アリール、Ｃ１−Ｃ６アルコキシ、スルホニル、アミノ、アンモニウム、およびハロゲン基で環置換することができる。
【００１５】
修飾されたＣ２−Ｃ３アルキレン基は、一つまたはそれ以上の炭素原子がＯ、Ｓ、またはＮＲａ（ここでＲａは水素またはＣ１−Ｃ６アルキルである）で置換されたものである。この型の修飾されたアルキレン基を基にしたジアミンの例は、ジアミノグアニジンである。
【００１６】
好ましいＣ２−Ｃ３アルキレン基には、非置換もしくは非修飾１，３−プロピレンまたは一つもしくはそれ以上の炭素原子が一つもしくは二つのＣ１−Ｃ６アルキル基でそれぞれ置換された１，３−プロピレンが含まれる。
【００１７】
用語「Ｃ１−Ｃ６アルキル」は、１ないし６個の炭素原子を有する脂肪族炭化水素基を指す。Ｃ１−Ｃ６アルキルの例は、メチル、エチル、プロピル、ブチル、ペンチル、ヘキシルおよびこれらの異性体である。用語「Ｃ５−Ｃ８シクロアルキル」は、５ないし８個の炭素原子を有する環式脂肪族炭化水素基を指す。Ｃ５−Ｃ８シクロアルキルの例は、シクロペンチル、シクロヘキシル、シクロヘプチル、およびシクロオクチルである。用語「Ｃ６−Ｃ１０アリール」は、フェニルおよび１−または２−ナフチルを指す。用語「Ｃ７−Ｃ１６アラルキル」は、全炭素原子数が７ないし１６になるようにＣ６−Ｃ１０アリールで置換されたＣ１−Ｃ６アルキルを指す。Ｃ７−Ｃ１６アラルキルの例は、ベンジル、フェネチル、およびナフチルメチルである。これらアルキル、シクロアルキル、アリール、およびアラルキル基は、一つまたはそれ以上の炭素原子位置で、Ｃ１−Ｃ６アルキル（もとの基がアルキルである場合は分岐したまたは長鎖のアルキル基を形成し得る）、Ｃ１−Ｃ６アルコキシ、Ｃ７−Ｃ１６アラルキル、Ｃ７−Ｃ１６アラルコキシ、Ｃ６−Ｃ１０アリール、Ｃ６−Ｃ１０アリールオキシ、アミノ（例えば、一つまたはそれ以上のＣ１−Ｃ６アルキル、Ｃ７−Ｃ１６アラルキル、および／またはＣ６−Ｃ１０アリール基で置換されたアミノ）、ハロゲン、ヒドロキシ（互変異性オキソ型を含む）、アルコキシカルボニル、アリールオキシカルボニル、シアノ、およびニトロ基で置換され得る。アリールおよびアラルキル基の芳香環はまた、脂肪族炭素原子に結合された場合に一般に安定ではない基、例えばアリール−Ｎ＝Ｎ−基で置換できる。用語「Ｃ１−Ｃ６アルコキシ」は、１ないし６個の炭素原子を有する直鎖または分岐鎖アルキルオキシ基を指す。Ｃ１−Ｃ６アルコキシの例は、メトキシ、エトキシ、プロポキシ、ブトキシ、ペンチルオキシ、ヘキシルオキシ、およびこれらの異性体である。用語「Ｃ７−Ｃ１６アラルコキシ」は、全炭素原子数が７ないし１６になるようにＣ６−Ｃ１０アリールで置換されたＣ１−Ｃ６アルコキシを指す。Ｃ７−Ｃ１６アラルコキシの例は、ベンジルオキシである。用語「Ｃ６−Ｃ１０アリールオキシ」は、芳香族部分がアリール基に関して上記したように任意に置換され得るフェノキシおよび１−または２−ナフトキシを指す。用語「スルホニル基」は−ＳＯ２−Ｒｉ基を指し、例えば、アルキルスルホニル（ここでＲｉはアルキルである、例：メタンスルホニルまたはエタンスルホニル）、アリールスルホニル（ここでＲｉはアリールである、例：ベンゼンスルホニル、１−または２−ナフタレンスルホニル、およびトルエンスルホニルのような置換型）、スルホキシおよび対応するエステル（ここでＲｉはＯＨ、アルコキシ、シクロアルコキシ、アラルコキシ、アリールオキシである）、およびスルホンアミド（ここでＲｉは−ＮＲｉｉＲｉｉｉであって、ＲｉｉおよびＲｉｉｉは独立して水素、アルキル、シクロアルキル、アラルキル、またはアリールである）を指す。用語「アミノ」および「アンモニウム」はそれぞれ、−ＮＲｉｖＲｖおよび−ＮＲｉｖＲｖＲｖｉ＋であって、ここでＲｉｖ、ＲｖおよびＲｖｉは独立して水素、Ｃ１−Ｃ６アルキル、またはＣ７−Ｃ１６アラルキルで、各アンモニウム基は化学量論的な量の陰イオンで電気的に平衡している。用語「ハロゲン」には、フッ素、塩素、臭素、およびヨウ素が含まれる。
【００１８】
本発明の顔料用ペリレン組成物の調製のための出発材料（ａ）（ｉ）として用い得るペリレンテトラカルボン酸化合物には、式（ＩＩＩ）の種々のカルボン酸エステルまたは環状無水物が含まれる。好ましいペリレンテトラカルボン酸化合物は、Ｅ１とＥ２が合わさっておよびＥ３とＥ４が合わさって酸素原子である式（ＩＩＩ）の二無水物であって、これは次式（ＩＩＩａ）
【化７】
2004529216.tif 000005
［式中、Ａおよびｍは式（ＩＩＩ）に関して上記に定義した通りである］を有する化合物に対応する。とくに好ましいペリレン二無水物は芳香環置換基Ａを有しない（すなわち、ｍがゼロである）が、ペリレン部分の８個の置換可能な芳香環炭素原子の少なくとも一つが少なくとも一つの基Ａを有する（すなわちｍがゼロでない）置換されたペリレン二無水物もまた適している。適当であるが一般に好ましさのより低いペリレンテトラカルボン酸化合物には、Ｅ１、Ｅ２、Ｅ３およびＥ４基が独立してＣ１−Ｃ６アルコキシ、Ｃ７−Ｃ１６アラルコキシ、またはＣ６−Ｃ１０アリールオキシであるエステル（好ましくは、Ｅ１、Ｅ２、Ｅ３およびＥ４が一致してアルコキシであるテトラカルボン酸エステル）、とくに芳香環置換基Ａを有しない（すなわち、ｍがゼロである）ものが含まれる。もちろん、例えば、Ｅ１とＥ２が合わさって酸素原子で、Ｅ３およびＥ４が独立してＣ１−Ｃ６アルコキシであるエステル無水物を使用することもまた可能である。
【００１９】
適当であるが一般に好ましさのより低い他のペリレンテトラカルボン酸化合物は、Ｅ１とＥ２が合わさってＮＲで、Ｅ３とＥ４が合わさってＯＲ１または（やや好ましくは）酸素原子である、式（ＩＩＩ）のイミドジエステルまたは無水物であり、これは式（ＩＩＩｂ）
【化８】
2004529216.tif 000006
［式中、Ｒ、Ｒ１、Ａ、およびｍは、式（ＩＩＩ）に関して上記に定義した通りである］を有する化合物に対応する。
【００２０】
成分（ａ）（ｉ）として用いられるペリレンテトラカルボン酸化合物のあるものはそれ自体で顔料であり得るが、最終ペリレン顔料組成物が着色性である限り、これら化合物が必ずしも顔料である必要はない。
【００２１】
ステップ（ａ）において、式（ＩＩＩ）のペリレンテトラカルボン酸化合物を、約０．１ないし約２５モル％（好ましくは０．５ないし１０モル％）の式（ＩＩ）の非対称ペリレンジカルボキサミジンイミドが本発明の最終顔料組成物中に存在するような量で、式（ＩＶ）を有するジアミンと反応させる。実際には、これは、ステップ（ａ）で用いるペリレンテトラカルボン酸化合物およびジアミンの全量に対して０．１ないし約２５モル％のジアミンを用いて達成することができる。
【００２２】
適当なジアミンは、式（ＩＶ）
Ｈ２Ｎ−Ｗ−ＮＨ２       （ＩＶ）
［式中、Ｗは任意に置換または修飾されてよい１，２−エチレンまたは１，３−プロピレン基を表す］の化合物である。最終的に形成される式（ＩＩ）の非対称ペリレンジカルボキサミジンイミドは、ステップ（ａ）で１，２−ジアミノエタンまたはその誘導体が用いられた場合は５員複素環基を有するか、１，３−ジアミノプロパンまたはその誘導体が用いられた場合は６員複素環基を有する。とくに好ましいジアミンは、非置換かつ非修飾の１，３−ジアミノプロパン、または２−位置において一つまたは二つのＣ１−Ｃ６アルキル（好ましくはメチル）基またはヒドロキシ基で置換された１，３−ジアミノプロパンである。適切なジアミノプロパンの例としては、１，３−ジアミノプロパン、２−メチル−１，３−ジアミノプロパン、２，２−ジメチル−１，３−ジアミノプロパン、１，３−ジアミノ−２−ヒドロキシプロパンなどがあげられる。適切なジアミノエタンの例としては、１，２−ジアミノエタン、１，２−ジアミノプロパン、１，２−ジアミノブタンなどがあげられる。一般に好ましくはないが、ステップ（ｂ）またはその後のステップが行われる間または後に基Ｗ上の置換基が他の置換基に転換できるジアミンを選択することは可能である。
【００２３】
ステップ（ａ）は一般に、必ずではないが、溶媒中で行われる。適切な溶媒（ａ）（ｉｉｉ）は、反応中に著しく分解も又は反応もすることなく反応混合物の成分を溶解または懸濁することができる液体である。適切な溶媒の例としては、水；一官能アルコール、とくにメタノール、エタノール、ブタノール、ペンタノール、ヘキサノールおよびそれらの異性体のような低級アルカノール；ジメチルホルムアミドおよびジメチルアセトアミドのようなアミド；テトラヒドロフランおよびジオキサンのようなエーテル；エチレングリコール、プロピレングリコール、ブチレングリコール、トリエチレングリコール、ヘキシレングリコール、ジエチレングリコール、およびチオジグリコールなどのアルキレングリコールおよびチオグリコール；ポリエチレングリコールおよびポリプロピレングリコールなどのポリアルキレングリコール；グリセロールおよび１，２，６−ヘキサントリオールなどの他のポリオール；２−メトキシエタノール、２−（２−メトキシエトキシ）エタノール、２−［２−（２−メトキシエトキシ）エトキシ］エタノール、および２−［２−（２−エトキシエトキシ）エトキシ］エタノールなどの多価アルコールの低級アルキルエーテル；ベンゼン、ピリジン、およびキノリンなどの芳香族および複素芳香族液体；および当業者に公知の他のそのような有機液体があげられる。水がとくに好まれる溶媒である。もちろん、他の溶媒もまたしばしば用いられるが、反応性成分と反応し得る溶媒を避けることが一般に賢明である。溶媒の量は一般に重要ではないが、反応混合物の成分を溶解または懸濁させるに十分であるが反応完了後に過剰量の除去が要求されるように多くはない量でなければならない。一般に溶媒の量は、成分（ａ）および（ｂ）の全量に対して約０．５から約１００重量部（好ましくは１ないし１０重量部）の範囲である。
【００２４】
溶媒（ａ）（ｉｉｉ）は、成分（ａ）（ｉ）または（ａ）（ｉｉ）のいずれかが液体であるか、または望ましくない副生成物への著しい分解なしで成分の混合物が溶融できる場合には、必ずしも必要でない。
【００２５】
ペリレン顔料とともに用いられる従来の添加剤もまた、ステップ（ａ）の前または途中で加えることができる。適切な添加剤には、例えば、表面活性剤、分散剤、湿潤剤、消泡剤、粉砕添加剤、ラテックス、有機顔料誘導体、無機化合物（例えば、金属塩）、またはこれらの混合物が含まれる。このような任意的成分の例としては、有機顔料（とくにペリレン、フタロシアニンまたはキナクリドン）のスルホン酸、スルホンアミド、カルボキサミド、アミノアルキル、またはフタルイミドアルキル誘導体；アクリル共重合体；少なくとも１２個の炭素原子を有する脂肪酸（例えば、ステアリン酸またはベヘン酸）および対応するアミド、エステル、または塩（例えば、ステアリン酸マグネシウム、ステアリン酸亜鉛、ステアリン酸アルミニウム、またはベヘン酸マグネシウム）；トリ［（Ｃ１−Ｃ４アルキル）ベンジル］アンモニウム塩などの第四級アンモニウム化合物；エポキシ化大豆油などの可塑剤；ワックス（例えばポリエチレンワックス）；樹脂酸（例えば、アビエチン酸、ロジンソープ、または水素付加または二量化ロジン）；Ｃ１２−Ｃ１８−パラフィン−ジスルホン酸；スルホン化ジカルボン酸および対応するそれらのエステルまたはアミド（例えば、スルホコハク酸塩、；スルホン化ジカルボン酸および対応するそれらのエステルまたはアミド（例えば、スルホコハク酸塩、スルホスクシナメート（ｓｕｌｆｏｓｕｃｃｉｎａｍａｔｅ）およびそれらの誘導体）；アルキルリン酸塩およびホスホン酸塩；長鎖脂肪アミン（例えば、ラウリルアミンまたはステアリルアミン）；ポリアミン（例えば、ポリエチレンイミン）；第四級アンモニウム化合物（例えば、トリ［（Ｃ１−Ｃ４アルキル）ベンジル］アンモニウム塩）；アルキルフェノール；アルコールおよびジオール（例えば、ステアリルアルコールおよびドデカン−１，２−ジオール）；アルコキシル化脂肪酸およびアミド、アルコキシル化アルコール、アルコキシル化アルキルフェノール、およびグリコールエステル；ポリウレタン；またはこれらの組み合わせがあげられる。このような任意の成分は、式（ＩＩＩ）のペリレンテトラカルボン酸出発材料の量に対して約２０重量％まで（好ましくは０．０５ないし２０重量％、より好ましくは１ないし１０重量％）の範囲の量で組み入れることができる。
【００２６】
ステップ（ａ）は一般に、約５０℃ないし約１５０℃の温度で、好ましくは約２ないし約１５時間、より好ましくは約４ないし約７時間、行う。
【００２７】
ステップ（ａ）で形成される中間組成物には、式（ＩＩＩ） の未反応ペリレンテトラカルボン酸化合物とともに中間組成物の全量に対して約０．１ないし約２５モル％のペリレン中間体が含まれ、これは主に、次式（ＶＩ）
【化９】
2004529216.tif 000007
［式中、Ｅ１、Ｅ２、Ｗ、Ａおよびｍは上記に定義された通りである］を有する非対称ジカルボキサミジンと考えられる。式（ＩＩＩａ）の好ましいペリレン二無水物をペリレン出発材料として使用した場合、ペリレン中間体は主に、次式（ＶＩａ）
【化１０】
2004529216.tif 000008
［式中、Ｗ、Ａおよびｍは上記に定義された通りである］を有する非対称ジカルボキサミジン無水物と考えられる。対応する対称ビス−ジカルボキサミジンの少量の存在は、統計的に式（ＩＶ）のジアミン量の増加に伴うようであるが、最終生成物の性質には悪影響を及ぼさない。
【００２８】
式（ＩＩＩｂ）のペリレンイミド無水物をペリレン出発材料として使用した場合、ペリレン中間体は、式（ＩＩ）
【化１１】
2004529216.tif 000009
［式中、Ｒ、Ｗ、Ａおよびｍは上記に定義された通りである］を有する非対称ペリレンジカルボキサミジンイミドと考えられる。もちろん、式（ＩＩ）の化合物は、本発明のペリレン顔料組成物の非対称ペリレンジカルボキサミジンイミド成分であり、したがって更なる反応を必要としない。しかしながら、未反応イミド無水物は、ステップ（ｂ）でペリレンジイミド成分にさらに転換されねばならない。式（ＩＩ）のジカルボキサミジンイミドは形成後に実質的に不溶であるため、ステップ（ｂ）中のペリレンジイミド成分の別の形成は式（ＩＩＩａ）の優先のペリレン二無水物を用いて形成されたものと同じ共沈殿を生じない。
【００２９】
とくに追加ステップを要する点から好ましさは一般にずっと低いが、得られる混合物がステップ（ｂ）の式（Ｖ）のモノアミンと続いて反応し得る限り、式（ＩＩＩ） のペリレンテトラカルボン酸成分と 式（ＶＩａ）の非対称ペリレンジカルボキサミジン無水物の別々に調製されたバッチを混合することもまた可能である。すでに完全形成された式（Ｉ）のペリレンジイミドと式（ＩＩ）の非対称ペリレンジカルボキサミジンイミドとを混合することによって調製される組成物は、本発明によって調製される組成物の有利な物理的および色的特性を示さないであろう。
【００３０】
ステップ（ｂ）において、ステップ（ａ）からの中間組成物を十分過剰量の式（Ｖ）のモノアミンと反応させて、すべての未反応の式（ＩＩＩ）のペリレンテトラカルボン酸化合物の無水物および／またはエステル基およびペリレン中間体（式（ＶＩ）を有する非対称ジカルボキサミジンと考えられる）をイミド基に転換する。
【００３１】
成分（ｂ）（ｉｉ）には、アンモニアおよび式Ｒ−ＮＨ２ ［式中、ＲはＣ１−Ｃ８アルキル（好ましくはメチル）、Ｃ７−Ｃ１６アラルキル、またはＣ６−Ｃ１０アリールである］を有する第一級アミンが含まれる。適切な第一級アミンの例としては、メチルアミン、エチルアミン、プロピルアミン、ブチルアミン、ペンチルアミン、ヘキシルアミンなどのアルキルアミン、およびそれらの異性体；ベンジルアミンおよびフェネチルアミンのようなアラルキルアミン；ならびにアニリン、アニシジン、フェネチジン、トルイジン、および種々のキシリジン異性体のようなアリールアミンがあげられる。Ａ基を有しないペリレンテトラカルボン酸化合物（例えば、非置換ペリレン二無水物）と合わせたメチルアミンの使用によって、例えば、主要成分としてＮ，Ｎ’−ジメチルペリレンテトラカルボン酸ジイミドを含むペリレン顔料組成物が得られる（Ｐｉｇｍｅｎｔ Ｒｅｄ（赤色顔料）１７９）。
【００３２】
式Ｒ−ＮＨ２ のアミンの適切な選択によって、式（Ｉ）の化合物が二つの異なるＲ基を有する（すなわち、非対称ペリレン）顔料組成物を調製することが可能である。例えば、式（ＩＩＩ） のペリレンテトラカルボン酸化合物がＥ１とＥ２が合わさってＮＲであるイミドであれば、ステップ（ｂ）はＲがすでに形成されたイミド基と異なる式Ｒ−ＮＨ２ のアミンを用いて行うことができる。
【００３３】
中間組成物の無水物および／またはエステル基に対して、少なくともやや過剰のアンモニアまたは第一級アミンを使用することが必要である。望ましい反応の完了に要するモノアミンの理論量を計算して、混合物中に残っている未反応の無水物および／またはエステル基の量を明らかにできる。しかし、通常、中間組成物のモル当り約２．１モルないし約５モルのアンモニアまたは第一級アミンの使用が好ましい。一般に好ましくはないが、より多量のアンモニアまたは第一級アミンを用いることも可能であり、これは反応条件下で液体であれば溶媒または共溶媒ともなり得る。
【００３４】
ステップ（ｂ）は任意に溶媒中で行われる。適切な溶媒（ｂ）（ｉｉｉ）は、反応中に著しく分解も又は反応もすることなく反応混合物の成分を溶解または懸濁することができる液体であって、ステップ（ａ）で用いる溶媒と同じでも異なっていてもよい（好ましくは同じである）。
【００３５】
ペリレン顔料とともに用いられる従来の添加剤もまた、反応（ｂ）の前または途中で加えることができる。そのような添加剤の例としては、ステップ（ａ）に関して上記した添加剤があげられる。式（Ｖ）のモノアミンと反応して顔料添加剤を形成する化合物を含むこともまた可能である。適切なそのような反応性化合物の例には、米国特許第 ６，０１５，４５８号および第 ６，０３９，７６９号の記載にあるような非顔料性環状無水物およびイミドが含まれる。
【００３６】
一般に、ステップ（ｂ）は、約５０℃ないし約１５０℃の温度で、好ましくは約２ないし約１５時間、より好ましくは約４ないし約７時間、実施する。
【００３７】
ステップ（ｂ）中、ペリレンテトラカルボン酸化合物およびペリレン中間体またはそれぞれ式（Ｉ）および（ＩＩ）の化合物への転換中に生じる一時中間体は、少なくとも一時的に反応媒体中で溶解すると考えられる。ステップ（ｂ）中に生じる非対称ペリレンジカルボキサミジンイミド成分は、中間体混合物の本発明のペリレン顔料組成物への転換中の結晶成長阻害剤の役目をする。起きる経過の正確な性質に関係なく、本願において「反応性共沈殿」（ｒｅａｃｔｉｖｅ ｃｏ−ｐｒｅｃｉｐｉｔａｔｉｏｎ）と称されるものは、ステップ（ｂ）中の式（Ｉ）および（ＩＩ）の化合物の共沈殿した混合物の形成である。得られる反応性共沈殿ペリレン顔料組成物は、比較的狭い粒度分布を有する小サイズ結晶を有し、彩度特性の改善された塗料を調製するために用いることができる。
【００３８】
一般に必須ではないが、したがって顔料の最終粒度を後処理の方法を変えることによってさらに調整することができる。例えば、顔料は、粒度を小さくすることによってより透明に、粒度を大きくすることによってより不透明にすることができる。望ましければ、例えば、ペリレン顔料組成物は、粉砕（ｍｉｌｌｉｎｇ）または、それほど好ましくはないが、溶媒処理または粉砕と溶媒処理との組み合わせなどの当業者に公知の方法で調整処理することができる。適切な粉砕方法には、添加剤存在または非存在下でのジェット粉砕、ボール粉砕などの乾式粉砕法、または添加剤存在または非存在下での水または有機溶媒中での塩捏和、砂粉砕、ビーズ粉砕などの湿式粉砕法が含まれる。
【００３９】
任意的な調整処理ステップ中または後の種々の他の任意的成分の使用は、一般に必須ではないが、本発明のペリレン顔料組成物の特性をさらに改良することができる。適切な任意的成分には、ステップ（ａ）における使用に関して上記したような、表面活性剤、分散剤、湿潤剤、消泡剤、粉砕添加剤、ラテックス、有機顔料誘導体、無機化合物（例えば、金属塩）、またはこれらの混合物が含まれる。このような任意的成分は、有機顔料組成物の量に対して約２０重量％まで（好ましくは０．０５ないし２０重量％、より好ましくは１ないし１０重量％）の範囲の量で組み入れることができる。
【００４０】
その有利な特性のために、本発明によるペリレン顔料組成物は、多くの異なる顔料の適用に適している。例えば、本発明による顔料組成物は、光できわめて褪色し難い着色系のための着色剤として（または一つもしくはそれ以上の着色剤のひとつとして）使用することができる。その例には、他材料との着色混合物、顔料配合物、塗料、印刷インク、着色紙、または着色高分子材料が含まれる。用語「他材料との混合物」には、例えば、二酸化チタン（ルチル）もしくはセメントなどの無機白色顔料または他の無機顔料との混合物が含まれると理解される。顔料配合物の例には、有機液体またはペーストとのフラッシュペースト、および水、分散剤、適宜に保存料との分散物が含まれる。本発明の顔料が使用され得る塗料の例としては、例えば、物理的または酸化的乾燥ラッカー、レンジ加熱処理エナメル、反応性塗料、二成分塗料、溶媒または水性塗料、耐候性被覆用エマルジョンペンキ、および泥絵具が含まれる。印刷インクには、紙、布地およびブリキ印刷における使用が知られているものが含まれる。適切な高分子物質には、ゴムなどの天然起源のもの；アセチルセルロール、セルロールブチラート、またはビスコースなどの化学修飾によって得られるもの；またはポリマー、ポリ付加物、およびポリ縮合物などの合成によって形成されるものが含まれる。合成によって形成される高分子物質の例としては、ポリ塩化ビニル、ポリ酢酸ビニル、およびポリプロピオン酸ビニルなどのプラスチック材料；ポリエチレンおよびポリプロピレンなどのポリオレフィン；高分子量ポリアミド；アクリラート、メタクリラート、アクリロニトリル、アクリルアミド、ブタジエンまたはスチレンなどの重合体および共重合体；ポリウレタン；およびポリカーボネートが含まれる。本発明のペリレン顔料組成物で着色された材料は、いかなる所望の形状または形態にもなり得る。本発明による顔料組成物は、高度に耐水性、耐油性、耐酸性、耐石灰性、耐アルカリ性、耐溶媒性で、過剰ラッカー、過剰噴霧に耐え、耐昇華性、耐熱性および耐硬化性であって、かつ優れた染色着色収率をもたらし、（例えばプラスチック材料中で）容易に分散し得る。
【００４１】
次の実施例は、本発明の組成物の調製および使用についてさらに詳細に説明する。本発明は、上記の開示に記載されており、これらの実施例によって精神も範囲も限定されるものではない。当業者には、次の調製方法の条件および工程の公知の変法はこれら組成物の調製に用い得ることは容易に理解されよう。とくに記載がなければ、温度はすべて摂氏であり、全パーセントは重量パーセントである。
【００４２】
実施例
例１−５
例１−５は、粒度特性に関して分析されたペリレン顔料組成物の調製を記述する。
【００４３】
比較例１は、本発明によるペリレンジカルボキサミジンイミドの非存在下でのＮ，Ｎ’−ジメチルペリレンテトラカルボン酸ジイミド（赤色顔料１７９）の調製を記述する。実施例２−４は、本発明によるペリレンジカルボキサミジンイミドの存在下でのＮ，Ｎ’−ジメチルペリレンテトラカルボン酸ジイミド（赤色顔料１７９）の調製を記述する。
【００４４】
粒度試験法
次の実施例で調製された組成物の粒度は、ＱＬＳレーザー散乱、ＤＣＰ分離板型遠心沈降（ディスク遠心分離）、およびＸ線粉末回折法を用いて決定した。レーザー散乱およびディスク遠心分離による決定のために、各顔料組成物の試料を水で希釈して、超音波ホーン（６００Ｗで２分間）で分散させて、さらに希釈した。Ｘ線決定には、粉末試料を用いた。
【００４５】
レーザー散乱の結果は、Ｂ１−９００ Ｃｏｒｒｅｌａｔｏｒ検出器を備えたＢｒｏｏｋｈａｖｅｎ Ｉｎｓｔｒｕｍｅｎｔｓ Ｌａｓｅｒ Ｓｃａｔｔｅｒｉｎｇ Ｐａｒｔｉｃｌｅ Ｓｉｚｅ Ａｎａｌｙｚｅｒを使用して、光電子増倍管電圧１．７５ｋＶ、レーザー波長６３２．８ｎｍ、ビーム幅１ｍｍ（非偏光）、検出角度９０度、およびセル長１２ｍｍを用い、平均または中位値と類似の有効直径（Ｄｅｆｆ）として報告される。
【００４６】
ディスク遠心分離の結果は、Ｂｒｏｏｋｈａｖｅｎ Ｉｎｓｔｒｕｍｅｎｔｓ ＢＩ−ＤＣＰ １０００ Ｐａｒｔｉｃｌｅ Ｓｉｚｅｒ を１０，０００ｒｐｍの操作で用いて得られ、表面積平均直径（ＤＳ）、重量平均直径（ＤＷ）、重量分布における９５％累積値（ＤＷ，９５）、および多分散性（ＤＷ／Ｄｎで定義される分布の広がり（ここでＤｎは数平均直径））として報告される。
【００４７】
Ｘ線粉末回折の結果は、Ｓｉｅｍｅｎｓ Ｄ５０００ Ｘ−Ｒａｙ Ｄｉｆｆｒａｃｔｏｍｅｔｅｒを用いて得られ、８．２度の回折角度２θで見出される一重線に関する半値幅（「ＦＷＨＭ」）として報告される。
【００４８】
例１（比較）
１２０ｇ（０．３１モル）のペリレンテトラカルボン酸二無水物（「ＰＴＣＡ」）の水１６００グラムでの懸濁液を攪拌しながら９０℃まで加熱して、９０℃で４時間保持した。次いで、懸濁液を２３℃まで冷却した後、１２０ｇ（１．５５モル）の４０％モノメチルアミン水溶液を１５分間かけて滴下して加えた。添加が完了したら、反応混合物を２５℃でさらに４５分間攪拌して、８０℃まで加熱して、８０℃で４時間保持した。室温まで冷却した後、顔料を真空濾過で集めて、洗浄してアミンを除き、乾燥して、約１２０ｇの生成物を得た。
【００４９】
試験結果を表１に示す。
【００５０】
例２
４５０ｇ（１．１５モル）のＰＴＣＡ、水６０００ｇ、および６ｇ（５８．７ミリモル）の２，２−ジメチル−１，３−ジアミノプロパンの混合物を２５℃で１時間攪拌して、９０℃まで加熱して、９０℃で４時間保持した。次いで、懸濁液を２５℃まで冷却した後、４５０ｇ（５．８１モル）の４０％モノメチルアミン水溶液を１５分間かけて滴下して加えた。添加が完了したら、反応混合物を周囲温度でさらに４５分間攪拌して、８０℃まで加熱して、８０℃で４時間保持した。室温まで冷却した後、顔料を真空濾過で集めて、洗浄してアミンを除き、乾燥して、下記式を有する非対称ペリレンジカルボキサミジンイミド約５モル％含む生成物約４５０ｇを得た。
【化１２】
2004529216.tif 000010
【００５１】
試験結果を表１に示す。
【００５２】
例３
４５０ｇ（１．１５モル）のＰＴＣＡ、６０００ｇの５０℃の水、および６ｇ（５８．７ミリモル）の２，２−ジメチル−１，３−ジアミノプロパンの混合物を攪拌しながら９０℃まで加熱して、９０℃で４時間保持した。次いで、懸濁液を２５℃まで冷却した後、４５０ｇ（５．８１モル）の４０％モノメチルアミン水溶液を１５分間かけて滴下して加えた。添加が完了したら、反応混合物を周囲温度でさらに４５分間攪拌して、８０℃まで加熱して、８０℃で４時間保持した。室温まで冷却した後、顔料を真空濾過で集めて、洗浄してアミンを除き、乾燥して、下記式を有する非対称ペリレンジカルボキサミジンイミド約５モル％含む生成物約４５０ｇを得た。
【化１３】
2004529216.tif 000011
【００５３】
試験結果を表１に示す。
【００５４】
例４
４５０ｇ（１．１５モル）のＰＴＣＡ、６０００ｇの水、および４．６８ｇ（５１．９ミリモル）の１，３−ジアミノ−２−ヒドロキシプロパンの混合物を２５℃で１時間攪拌し、９０℃まで加熱して、９０℃で４時間保持した。次いで、懸濁液を２５℃まで冷却した後、４５０ｇ（５．８１モル）の４０％モノメチルアミン水溶液を１５分間かけて滴下して加えた。添加が完了したら、反応混合物を周囲温度でさらに４５分間攪拌して、８０℃まで加熱して、８０℃で４時間保持した。室温まで冷却した後、顔料を真空濾過で集めて、洗浄してアミンを除き、乾燥して、下記式を有する非対称ペリレンジカルボキサミジンイミド約４モル％含む生成物約４５０ｇを得た。
【化１４】
2004529216.tif 000012
【００５５】
試験結果を表１に示す。
【００５６】
例５
４５０ｇ（１．１５モル）のＰＴＣＡ、６０００ｇの５０℃の水、および４．６８ｇ（５１．９ミリモル）の１，３−ジアミノ−２−ヒドロキシプロパンの混合物を攪拌しながら９０℃まで加熱して、９０℃で４時間保持した。次いで、懸濁液を２５℃まで冷却した後、４５０ｇ（５．８１モル）の４０％モノメチルアミン水溶液を１５分間かけて滴下して加えた。添加が完了したら、反応混合物を周囲温度でさらに４５分間攪拌して、８０℃まで加熱して、８０℃で４時間保持した。室温まで冷却した後、顔料を真空濾過で集めて、洗浄してアミンを除き、乾燥して、下記式を有する非対称ペリレンジカルボキサミジンイミド約４モル％含む生成物約４５０ｇを得た。
【化１５】
2004529216.tif 000013
【００５７】
試験結果を表１に示す。
【００５８】
【表１】
2004529216.tif 000014
【００５９】
表１に示された試験結果は、本発明によって調製された顔料組成物はペリレンジカルボキサミジンイミドの存在なしで調製された比較顔料と比べてより小さい粒子を有することを示す。
【００６０】
例６−８
例６−８は、更に処理を行って水性塗料系での色特性を試験したペリレン顔料組成物について記述する。とくに、例６では比較例１の顔料のさらなる調整処理について記述し、実施例７および８ではそれぞれ実施例２および４の顔料の塗料試験に用いるための更なる調整処理について記述する。
【００６１】
塗料試験法
水性塗料試験を、水媒介ベースコート／溶媒媒介クリアコート塗料系を用いて上記した調整処理した顔料について行った。水性分散物を、ＡＲＯＬＯＮ（登録商標）５５９−Ｇ４−７０アクリル樹脂（Ｒｅｉｃｈｈｏｌｄ Ｃｈｅｍｉｃａｌｓ， Ｉｎｃ．）１２．４％、ＳＯＬＳＰＥＲＳＥ（登録商標）２７０００高分散剤（Ａｖｅｃｉａ Ｉｎｃ．）３．２％、２−アミノ−２−メチル−１−プロパノール（Ａｎｇｕｓ Ｃｈｅｍｉｃａｌ）１．６％、および調整処理した有機顔料１８％の混合物を用いて調製したが、ここで顔料−結合剤比は３：２、全固形含量は３０％となった。次いで、追加のＡＲＯＬＯＮ（登録商標）５５９−Ｇ４−７０アクリル樹脂（全量２６％）および２５％ＣＹＭＥＬ（登録商標）３２５メラミン／ホルムアルデヒド樹脂（Ｃｙｔｅｃ Ｉｎｄｕｓｔｒｉｅｓ）を用いて顔料−結合剤比を１：４に低減したが、ここで全固形含量は５０％となった。マストーンおよび透明性測定を、それぞれ７６μｍおよび３８μｍ湿潤フィルム厚で適用して室温で１５分間および１００℃で５分間静置したフィルムを用いて行った。次いで、８０％ＡＲＯＰＬＡＺ（登録商標）１４５３−Ｘ−５０アルキド樹脂（Ｒｅｉｃｈｈｏｌｄ Ｃｈｅｍｉｃａｌｓ， Ｉｎｃ．）と２０％ＣＹＭＥＬ（登録商標）メラミン／ホルムアルデヒド樹脂との混合物を全固形物レベル５７％で含むクリアコートをベースコート上に７６μｍ湿潤フィルム厚で適用して室温で１５分間および１２１℃で１５分間静置した。
【００６２】
アンダートーン色彩塗料を、低減した顔料−結合剤比１：４を有する上記の水性分散物から、追加のＡＲＯＬＯＮ（登録商標）５５９−Ｇ４−７０アクリル樹脂、ＣＹＭＥＬ（登録商標）３２５メラミン／ホルムアルデヒド樹脂、および３５％ＴＩＮＴ−ＡＹＤ（登録商標）ＣＷ−５００３白色分散（Ｅｌｅｍｅｎｔｉｓ）をを用いて調製したが、これで顔料−結合剤比は１：１．１、全固形分含量は５５％、およびＴｉＯ２−顔料比は９：１となった。色測定を、３８μｍ湿潤フィルム厚で適用して室温で１５分間、１００℃で５分間静置したフィルムを用いて行った。次いでクリアコートを適用して、上記のように焼き（ｂａｋｉｎｇ）処理した。
【００６３】
メタリック塗料を、顔料−結合剤比３：２を有する上記の分散物から、水分散性アルミニウム顔料（Ｓｉｌｂｅｒｌｉｎｅ Ｍａｎｕｆａｃｔｕｒｉｎｇ Ｃｏ．， Ｉｎｃ．からＨＹＤＲＯ ＰＡＳＴＥ（登録商標）８７２６として入手可能）、ＡＲＯＬＯＮ（登録商標）５５９−Ｇ４−７０アクリル樹脂、およびＣＹＭＥＬ（登録商標）３２５メラミン／ホルムアルデヒド樹脂を、顔料−結合剤比１：２、アルミニウム−顔料比１：４、および全固形分含量４３％となるような量で用いて、調製した。色測定を、３８μｍ湿潤フィルム厚で適用して上記のように焼き処理した。次いでクリアコートを適用して上記のように焼き処理した。
【００６４】
調整処理された有機顔料を含む塗料に関する彩度値は、Ｄａｔａｃｏｌｏｒ ＩｎｔｅｒｎａｔｉｏｎａｌからのＣＳ−５ Ｃｈｒｏｍａ Ｓｅｎｓｏｒ分光計上でＤ６５光源を用いて角度１０度で得られた。ΔＬ、ΔＨ、ΔＣ、および透明性の全値を、例６によって調製された比較顔料と比較して測定した。ΔＬ、ΔＨ、ΔＣ、および透明性に関する正の値は、それぞれより薄い、より黄色の、より色彩的、そしてより透明性の試料を示す。フロップ（フリップ・フロップ感）の主観的質的評価は、熟練した観察者によって決定された。
【００６５】
例６（比較）
プレスケーキ型の例１の比較顔料の試料２９５．５３ｇ（固形物２０ないし４０％、顔料６０．２８ｇ）に、ＡｖｅｃｉａからＳＯＬＳＰＥＲＳＥ（登録商標）２７０００として入手できる非イオン性芳香族エトキシレート分散剤９．０４ｇを加えた。スラリーを１時間攪拌して均質のスラリーを生じさせ、これを次いで０．３ないし０．４ｍｍのケイ酸ジルコニウムビーズを装填した水平媒体ミルに加えて、５時間粉砕処理した。粉砕中の水分蒸発のために、粉砕終了時の固形物含量は２０．８９％であった。粉砕完了後、ミルを取り出して水でリンスして、合わせたスラリーと洗浄水とを噴霧乾燥して、６２．２７ｇの調整処理した顔料を得た。
【００６６】
調整処理した顔料を、実施例７および８の色試験のための対照顔料として用いた。その結果を表２に示す。
【００６７】
例７
プレスケーキ型の実施例２のペリレンジカルボキサミジンイミドの試料約８９５ｇ（固形物約２５％、顔料２１５ｇ）に、３２．２５ｇのＳＯＬＳＰＥＲＳＥ（登録商標）２７０００を加えた。スラリーを１時間攪拌して均質のスラリーを生じさせ、これを次いで０．３ないし０．４ｍｍのケイ酸ジルコニウムビーズを装填した水平媒体ミルに加えて、５時間粉砕処理した。スラリーをミルに加える間の水分添加のために、粉砕終了時の固形物含量は２２．９５％であった。粉砕完了後、ミルを取り出して水でリンスして、合わせたスラリーと洗浄水とを噴霧乾燥して、２３６．２９ｇの調整処理した顔料を得た。
【００６８】
例６の比較顔料と相対比較した色特性を表２に示す。
【００６９】
例８
プレスケーキ型の実施例４のペリレンジカルボキサミジンイミドの試料約８８４ｇ（固形物約２５％、顔料２２１ｇ）に、３３．１５ｇのＳＯＬＳＰＥＲＳＥ（登録商標）２７０００を加えた。スラリーを１時間攪拌して均質のスラリーを生じさせ、これを次いで０．３ないし０．４ｍｍのケイ酸ジルコニウムビーズを装填した水平媒体ミルに加えて、５時間粉砕処理した。スラリーをミルに加える間の水分添加のために、粉砕終了時の固形物含量は２２．５８％であった。粉砕完了後、ミルを取り出して水でリンスして、合わせたスラリーと洗浄水とを噴霧乾燥して、２１３．３６ｇの調整処理した顔料を得た。
【００７０】
例６の比較顔料と相対比較した色特性を表２に示す。
【００７１】
【表２】
2004529216.tif 000015
【００７２】
表２の試験結果は、本発明によって調製された顔料組成物を用いて調製した水性塗料は、例１の比較顔料を用いて調製した塗料と比較した場合、より深く、より透明なマストーン、より黄色で清んだアンダートーン（彩色）、およびより強く、より透明で、より黄色のメタリック感をもたらすことを示す。
【国際公開パンフレット】
2004529216.tif 000021
2004529216.tif 000022
2004529216.tif 000023
2004529216.tif 000024
2004529216.tif 000025
2004529216.tif 000026
2004529216.tif 000027
2004529216.tif 000028
2004529216.tif 000029
2004529216.tif 000030
2004529216.tif 000031
2004529216.tif 000032
2004529216.tif 000033
2004529216.tif 000034
2004529216.tif 000035
2004529216.tif 000036
2004529216.tif 000037
2004529216.tif 000038
2004529216.tif 000039
2004529216.tif 000040
2004529216.tif 000041
2004529216.tif 000042
2004529216.tif 000043
2004529216.tif 000044
2004529216.tif 000045
2004529216.tif 000046
2004529216.tif 000047
2004529216.tif 000048
2004529216.tif 000049
2004529216.tif 000050
2004529216.tif 000051
2004529216.tif 000052
2004529216.tif 000053
【国際調査報告】
2004529216.tif 000054
2004529216.tif 000055
2004529216.tif 000056